(57)【要約】【課題】  十分満足できる難燃性を持ち、かつ無害であり、例えば、スピーカのボイスコイルおよびコイル電線に接する部分等に使用できる接着剤を提供する。【解決手段】  窒素ガスを発生し得る粉末状の発泡剤を含有するものであり、該発泡剤の大きさとしては０．１〜１００μｍの範囲が好ましく、発泡剤量としては１〜５０質量％の範囲が好ましく、発泡剤の種類としては、ビステトラゾール・ジアンモニウム、ビステトラゾール・ピペラジン、ビステトラゾール・ジグアニジンまたは５−フェニールテトラゾール等が好ましい。【選択図】  なし【特許請求の範囲】
【請求項１】
窒素ガスを発生し得る粉末状の発泡剤を含有する接着剤。
【請求項２】
発泡剤の大きさが０．１〜１００μｍである請求項１に記載の接着剤。
【請求項３】
発泡剤量が１〜５０質量％である請求項１に記載の接着剤。
【請求項４】
発泡剤がビステトラゾール・ジアンモニウム、ビステトラゾール・ピペラジン、ビステトラゾール・ジグアニジンまたは５−フェニールテトラゾールである請求項１に記載の接着剤。
【請求項５】
スピーカに用いる請求項１に記載の接着剤。
【発明の詳細な説明】
【技術分野】
【０００１】
本発明は、接着剤に関し、詳細には、スピーカー等の難燃性付与に好適な接着剤に関する。
【背景技術】
【０００２】
近年、電気機器等の構成部品に対して、耐熱性および難燃性を向上させることが強く求められている。電気機器等の故障等による異常な温度上昇に起因する発火（および、そのことによる火災）を防止するためである。
【０００３】
上記のような故障による発火および火災は、スピーカにおいても問題となっている。スピーカ の発火メカニズムは、例えば、以下の通りである：何らかの原因によりアンプが損傷し、スピーカ ユニットに直流電流が印加され、ボイスコイルが異常に加熱され、コイル電線、リード線を固定する接着部から発火し、コーン紙に燃え広がる。
【０００４】
上記のことからスピーカのコイル電線、リード線を固定する接着部に用いる接着剤として、難燃性のものが使用されている。
この難燃性の接着剤としては、従来、クロロプレン系の接着剤に三酸化アンチモンなどの難燃効果を持つ材料を添加し、難燃性を付与していた（例えば、特許文献１参照。）。
【０００５】
【特許文献１】特開昭５３−１６０６０号公報
【発明の開示】
【発明が解決しようとする課題】
【０００６】
しかし、上記従来のクロロプレン系の接着剤に三酸化アンチモンなどを添加した接着剤は、十分満足できる難燃性を持っておらず、また、アンチモンは有害物質として将来使用不可となる可能性があるという問題が一例として挙げられる。
【課題を解決するための手段】
【０００７】
即ち、請求項１記載の発明は、窒素ガスを発生し得る粉末状の発泡剤を含有する接着剤である。
【発明を実施するための最良の形態】
【０００８】
以下に、本発明の接着剤について、さらに詳細に説明する。
本発明の接着剤に含まれる発泡剤の大きさとしては、特に限定されないが、０．１〜１００μｍが好ましく、より好ましくは０．１〜１０μｍである。
０．１μm以上であれば十分な難燃性が得られ、１００μｍ以下であれば、適度な粘性・流動性が得られ、取り扱い性に優れたものとなる。
【０００９】
本発明の接着剤に含まれる発泡剤の量としては、特に限定されないが、１〜５０質量％が好ましく、より好ましくは２０〜５０質量％である。
１質量％以上であれば十分な難燃性が得られ、５０質量％以下であれば、適度な粘性・流動性が得られ、取り扱い性に優れたものとなる。
【００１０】
本発明の接着剤に含まれる発泡剤の種類としては、窒素ガスを発生し得るものであれば特に限定されないが、アゾビスカルボンアミド、アゾビスイソブチロニトリル、ビステトラゾール・ジアンモニウム、ビステトラゾール・ピペラジン、ビステトラゾール・ジグアニジン、５−フェニールテトラゾール等が挙げられ、市販品としては、永和化成工業（株）製セルテトラＢＨＴ−２ＮＨ３、同ＢＨＴ−ＰＩＰＥ、同ＢＨＴ−２ＧＡＤ、同Ｐ５Ｔ、同ＡＢＧ、同ＡＢＡＧ等が挙げられる。
【００１１】
本発明の接着剤の主剤としては、特に限定されないが、従来よりスピーカ等に用いられているものとして、例えば、クロロプレン系接着剤、ブチル系接着剤等が挙げられる。
【００１２】
クロロプレン系接着剤としては、特に限定されないが、平均分子量が通常５００〜２０，０００の範囲にある低分子量のクロロプレン単独重合体またはクロロプレン系共重合体からなる。ここにクロロプレン系共重合体としては、クロロプレンと共重合しうるモノマー、例えばスチレン、メタクリル酸、メタクリル酸メチル、アクリロニトリルの如きビニル化合物、１，３−ブタジエン、イソプレン、２，３−ジクロロ−１，３−ブタジエンの如き共役ジエンなどとの種々の共重合体及びクロロプレン硫黄共重合体などが挙げられる。
【００１３】
また、本発明の接着剤が硬化剤を後に詳述する硬化剤を含んでいてもよいが、その場合、上記クロロプレン重合体は、該硬化剤との反応によって該重合体を硬化しうる官能基または官能性結合を有することが好ましい。このような官能基または官能性結合としては、特に限定されないが、チオール基、ヒドロキシル基、カルボキシル基、アルキルザンテート基、活性ハロゲン基及び炭素−炭素不飽和結合などが挙げられる。
ブチル系接着剤としては、公知のものが用いられる。
【００１４】
また、本発明の接着剤は、主剤と発泡剤以外に、必要に応じて更なる添加剤を含有していても良い。更なる添加剤としては、特に限定されないが、硬化剤、無機充填剤、老化防止剤、燃焼剤、着色剤などが挙げられる。
硬化剤としては、特に限定されないが、金属過酸化物、ジイソシアネート、多官能性エポキシド−アミン併用、アミン、有機パーオキシド、加熱によりインシアネートを発生しうる化合物（ブロックドジイソシアネート、ジアミンイミドなど）、加熱によりアミンを発生しうる化合物（ケチミン、二環式アミジンなど）、金属酸化物（ｚｏｎなど）、有機パーオキシドなどが挙げられる。
無機充填剤としては、通常プラスチックおよびゴム用に使用されるもの等であれば、特に限定されないが、クレー、タルク、シリカ、酸化チタン、軽石粉、スレート粉末、アスベスト、金属粉末等が通常好ましく用いられる。
老化防止剤、燃焼剤、着色剤等としては、通常のゴムコンパウンド成分であるものが使用可能である。
【００１５】
上記の接着剤は、十分満足できる難燃性を持ち、かつ無害なものとなる。
また、本発明の接着剤の用途は、特に限定されないが、スピーカのボイスコイルおよびコイル電線に接する部分等に使用できる。
【実施例】
【００１６】
以下に本発明を実施例によって更に具体的に説明するが、勿論本発明の範囲は、これらによって限定されるものではない。
〔実施例１〕
接着主剤としてイソプロピルザンテート末端基を有する数平均分子量４，８００のクロロプレンと２，３−ジクロロブタジエン−１，３−の共重合体を１００質量部、接着剤としてテトラエチレンペンタミンを７．５質量部、発泡剤として永和化成工業（株）製セルテトラＢＨＴ−２ＮＨ３を２０質量部とを配合して接着剤を調製した。
上記の通り調製した接着剤を室温で９６時間硬化させたものにつき、燃焼試験を行なった。
【００１７】
燃焼試験としては、ＭＶＳＳ燃焼試験機を用いて評価した。ＭＶＳＳ燃焼試験とは、ＦＭＶＳＳ（Ｆｅｄｅｒａｌ  Ｍｏｔｏｒ  Ｖｅｈｉｃｌｅ  Ｓａｆｅｔｙ  Ｓｔａｎｄａｒｄｓ  米国連邦政府の自動車安全基準）に準拠した燃焼試験である。
ＭＶＳＳ燃焼試験を応用し、ＭＶＳＳ試験機を用いて測定したものである。尚、垂直燃焼試験結果の評価は、燃焼時間と長さから算出した燃焼速度（ｍｍ／ｓ）で表わした。
燃焼試験の結果としては、本発明にかかる発泡剤を加えたものは０．８５ｍｍ／秒であり、
滴下物は無かった。なお、発泡剤を添加していないクロロプレン系接着剤の燃焼速度は１．５０ｍｍ／秒である。
【００１８】
〔比較例１〕
発泡剤（永和化成工業（株）製セルテトラＢＨＴ−２ＮＨ３）に代えて三酸化アンチモンを用いた以外は、実施例１と同様に接着剤を調製・硬化させ、燃焼試験を行なった。
その結果、燃焼速度は０.８０ｍｍ／秒であった。